(57)【要約】  アルミ合金製の大型パネルＷ，Ｗ同士を突き合わせて接合する突き合わせ溶接方法において、大型パネルＷ，Ｗ間の突き合わせ部における下面側に形成されたＶ開先Ｗｖに対して上向き溶接台車１による上向き溶接を行う上向き溶接工程と、大型パネルＷ，Ｗ間の突き合わせ部における上面側に形成されたＵ開先Ｗｕに対して下向き溶接台車２１による下向き溶接を行う下向き溶接工程を含み、下向き溶接工程では、下向き溶接台車２１に搭載された３本の溶接トーチ２６を同時に移動させ、先行する溶接トーチ２６にはＵ開先Ｗｕに肉Ｂ１，Ｂ２を盛るための溶接を行わせ、最後尾の溶接トーチ２６はＵ開先Ｗｕに外観を整えるための肉Ｂ３を盛る溶接を行わせる。アルミ合金製の被溶接材同士を突き合わせ接合するに際して、被溶接材の反転作業をなくしたうえで、突き合わせ溶接作業時間の短縮及び溶接変形の低減を実現し得る。
2020054310.tif 000002
【特許請求の範囲】
【請求項１】
水平に支持されたアルミ合金製の被溶接材同士を突き合わせて接合する突き合わせ溶接方法において、
前記被溶接材間の突き合わせ部における下面側に形成された下向き開先に対して上向き溶接台車による上向き溶接を行う上向き溶接工程と、
前記被溶接材間の突き合わせ部における上面側に形成された上向き開先に対して下向き溶接台車による下向き溶接を行う下向き溶接工程を含み、
前記下向き溶接工程では、前記下向き溶接台車に搭載されて前記被溶接材間の突き合わせ部における前記上向き開先上で距離をおいて並べられた２つ以上の溶接トーチを同時に移動させ、前記２つ以上の溶接トーチのうちの先行する溶接トーチには前記上向き開先に肉を盛るための溶接を行わせ、前記２つ以上の溶接トーチのうちの最後尾の溶接トーチには前記上向き開先に外観を整えるための肉を盛る溶接を行わせる突き合わせ溶接方法。
【請求項２】
前記下向き溶接工程において、前記２つ以上の溶接トーチの１回の移動で前記上向き開先に盛った肉の外観が整う場合には、前記上向き溶接工程及び前記下向き溶接工程を同時に行わせる請求項１に記載の突き合わせ溶接方法。
【請求項３】
前記上向き溶接工程では、前記被溶接材に対する前処理を行った後、前記被溶接材間の突き合わせ部における下面側の前記下向き開先の幅に基づいて設定した径の溶接トーチを前記上向き溶接台車における上向き溶接トーチとして用いると共にシールドガスの露点温度を所定の値に設定して、前記上向き溶接トーチと前記被溶接材との間隔及び前記シールドガスの流量を所定の値に保ちつつ上向き溶接を行わせる請求項１又は２に記載の突き合わせ溶接方法。
【発明の詳細な説明】
【技術分野】
【０００１】
本開示は、大型構造物、例えば、タンカーに搭載される自立角型タンク（Self-supporting, Prismatic-shape IMO type B（自立角型IMOタイプBタンク））を製造する際に用いられる突き合わせ溶接方法に関するものである。
【背景技術】
【０００２】
上記した自立角型タンクは、船体の形状に合わせて製造されるアルミ合金製のタンクであり、個々に製造された多数のブロックから構成されている。多数のブロック個々における最初の製造工程は、その大半がアルミ合金製の大型パネル（例えば１６ｍ角の大型パネル；被溶接材）同士を突き合わせてＭＩＧ溶接により接合する突き合わせ溶接工程である。【０００３】
従来において、上記したように、アルミ合金製の大型パネル同士を突き合わせ溶接する場合には、まず、大型パネルを水平支持可能な冶具上に２枚の大型パネルを並べて載置し、両パネル同士の突き合わせ部分に下向き溶接を行って、両パネルの上面側を接合する。
この際、大型パネルの素材であるアルミ合金（アルミニウム）は、線膨張係数が高くて変形しやすいので、両パネルの上面側から下向き姿勢で片面裏波溶接のみで対応しようとすると、溶接トーチを移動させる回数分だけ、加熱及び冷却が繰り返されることとなり、冷却の際には溶接変形が生じてしまう。【０００４】
そこで、従来にあっては、突き合わせ部分の上面側が接合された両パネルをクレーン等によって反転させ、上面側と同様に、両パネル同士の突き合わせ部分に溶接を行って、両パネルの下面側を接合することで、大型パネル同士を突き合わせ接合するようにしていた。このようなパネル同士の突き合わせ溶接には、例えば、非特許文献１に記載されたＭＩＧ溶接が採用される。
【先行技術文献】
【非特許文献】
【０００５】
【非特許文献１】第２版  溶接・接合便覧  社団法人  溶接学会編  第257頁〜第278頁
【発明の概要】
【発明が解決しようとする課題】
【０００６】
上記したような従来における大型パネルの突き合わせ溶接において、突き合わせ部分の上面側が接合された両パネルをクレーン等によって反転させなくてはならないので、この大型パネルの反転に多くの時間を費やさなくてはならないという問題があった。【０００７】
また、大型パネルの板厚寸法が大きい場合には、両パネルの上面側及び下面側のそれぞれで溶接トーチを複数回ずつ移動させて溶接を行うことで、両パネル間の開先に肉を盛る必要があり、加熱冷却を複数回繰り返す分だけ、接合に要する時間が長くかかるうえ、冷却の際に溶接変形が生じるのを抑えきれないという問題があり、これらの問題を解決することが従来の課題となっていた。【０００８】
本開示は、上記した従来の課題に着目してなされたもので、例えば、アルミ合金製の大型の被溶接材同士を突き合わせ溶接する場合において、必要とされていた被溶接材の反転作業をなくしたうえで、突き合わせ溶接作業時間の短縮及び溶接変形の低減を実現することが可能である突き合わせ溶接方法を提供することを目的としている。
【課題を解決するための手段】
【０００９】
本開示の第１の態様は、水平に支持されたアルミ合金製の被溶接材同士を突き合わせて接合する突き合わせ溶接方法において、前記被溶接材間の突き合わせ部における下面側に形成された下向き開先に対して上向き溶接台車による上向き溶接を行う上向き溶接工程と、前記被溶接材間の突き合わせ部における上面側に形成された上向き開先に対して下向き溶接台車による下向き溶接を行う下向き溶接工程を含み、前記下向き溶接工程では、前記下向き溶接台車に搭載されて前記被溶接材間の突き合わせ部における前記上向き開先上で距離をおいて並べられた２つ以上の溶接トーチを同時に移動させ、前記２つ以上の溶接トーチのうちの先行する溶接トーチには前記上向き開先に肉を盛るための溶接を行わせ、前記２つ以上の溶接トーチのうちの最後尾の溶接トーチには前記上向き開先に外観を整えるための肉を盛る溶接を行わせる構成としている。【００１０】
本開示の第１の態様に係る突き合わせ溶接方法において、例えば、冶具上に並べて載置したアルミ合金製の２つの被溶接材を突き合わせて接合する場合には、上向き溶接工程及び下向き溶接工程によって、２つの被溶接材の突き合わせ部における上面側及び下面側に対する溶接を冶具上に載置したまま行い得ることとなる。その結果、両被溶接材をクレーン等によって反転させなくても済むので、その分だけ、溶接作業時間の短縮が図られることとなる。【００１１】
また、本開示の第１の態様に係る突き合わせ溶接方法において、被溶接材間の突き合わせ部における上面側の溶接を行う際には、例えば、１つの溶接トーチを用いて行う場合と比較して、溶接トーチを移動させる回数が減るので、加熱冷却の回数が減る分だけ、溶接作業時間の短縮及び溶接変形の低減が図られることとなる。【００１２】
本開示に係る突き合わせ溶接方法では、上向き溶接工程におけるブローホール等の欠陥対策として、溶接金属である溶接ワイヤの束の湿度を管理したり、溶接環境の湿度を管理したりすることが望ましい。【００１３】
また、本開示に係る突き合わせ溶接方法では、上向き溶接工程における溶接ワイヤの供給に際して、溶接個所を映し出すモニタシステムを用いることが望ましい。
【発明の効果】
【００１４】
本開示に係る突き合わせ溶接方法において、例えば、アルミ合金製の大型の被溶接材同士を突き合わせ溶接する場合において、必要とされていた被溶接材の反転作業をなくしたうえで、突き合わせ溶接作業時間の短縮及び溶接変形の低減を実現することが可能であるという非常に優れた効果がもたらされる。
【図面の簡単な説明】
【００１５】
【図１】本開示の一実施例に係る突き合わせ溶接方法により接合される被溶接材を示す斜視説明図である。
【図２Ａ】本開示の一実施例に係る突き合わせ溶接方法の上向き溶接工程に用いる上向き溶接台車の側面説明図である。
【図２Ｂ】本開示の一実施例に係る突き合わせ溶接方法の上向き溶接工程に用いる上向き溶接台車の正面説明図である。
【図３Ａ】本開示の一実施例に係る突き合わせ溶接方法の下向き溶接工程に用いる下向き溶接台車の側面説明図である。
【図３Ｂ】本開示の一実施例に係る突き合わせ溶接方法の下向き溶接工程に用いる下向き溶接台車の正面説明図である。
【図４】図２Ａ，図２Ｂの上向き溶接台車及び図３Ａ，図３Ｂの下向き溶接台車を用いて突き合わせ溶接を行った際の被溶接材間の開先における肉盛状況を示す拡大断面説明図である。
【発明を実施するための形態】
【００１６】
以下、本開示を図面に基づいて説明する。
図１は、本開示の一実施例に係る突き合わせ溶接方法により接合されるアルミ合金製の大型パネル（被溶接材）を示しており、図２Ａ，図２Ｂ及び図３Ａ，図３Ｂは、本開示の一実施例に係る突き合わせ溶接方法に用いるＭＩＧ溶接台車を示している。
【００１７】
図１に示すように、水平に並べて冶具J上に載置されたアルミ合金製の大型パネルＷ，Ｗ（被溶接材）間の突き合わせ部において、上面側（図示上側）にはＵ開先Ｗｕ（上向き開先）が形成され、下面側（図示下側）にはＶ開先Ｗｖ（下向き開先）が形成されている。そして、大型パネルＷ，Ｗ間の突き合わせ部の両端（一端側のみ示す）には、Ｕ開先Ｗｕに連続する溝Ｗｍを有するタブ板ＷＴが装着されている。
【００１８】
上記大型パネルＷ，Ｗ間に形成されたＶ開先Ｗｖに対して溶接を行う図２Ａ，図２Ｂに示す上向き溶接台車１は、４個の走行車輪２を有する台車本体３と、この台車本体３に搭載された駆動力伝達機構４と、Ｖ開先Ｗｖに沿って設置したガイドレール５を備えている。この上向き溶接台車１は、駆動力伝達機構４からの動力を台車本体３の前側（図２Ａ左側）の走行車輪２に伝えることでＶ開先Ｗｖに沿って走行する。
【００１９】
また、この上向き溶接台車１は、台車本体３の前端部において側面方向（図２Ｂ右方向）に張り出して配置されて溶接トーチ６を上向きに支持するトーチ支持部７と、このトーチ支持部７と同じく台車本体３の後端部において側面方向に張り出して配置されて溶接ワイヤ８を巻き付け状態で保持するリール９と、このリール９から溶接ワイヤ８を引き出して溶接トーチ６に送るフィーダ１０を備えている。
【００２０】
トーチ支持部７は、台車本体３上に垂直に設置した昇降ガイド７ａと、この昇降ガイド７ａに沿って昇降可能なスライドブロック７ｂと、このスライドブロック７ｂに配置された台車本体３の走行方向と直交する方向（図２Ｂ左右方向）のレール７ｃと、レール７ｃ上を往復移動可能なトーチホルダ７ｄを具備している。
【００２１】
さらに、この上向き溶接台車１は、トーチ支持部７のスライドブロック７ｂに支持されて、大型パネルＷ及び溶接トーチ６間の上下方向の距離を検出する超音波センサ等の間隔感知センサ１１を備えていると共に、台車本体３に搭載された制御部１２を備えている。
【００２２】
制御部１２は、トーチ支持部７に取り付けられた図示しないウィービン用モータの動作を制御する。加えて、制御部１２は、間隔感知センサ１１で検出する大型パネルＷと溶接トーチ６との間の距離を一定に保持するように、トーチ支持部７の図示しない昇降用モータの動作を制御するようになっている。
【００２３】
この場合、溶接トーチ６には、Ｖ開先Ｗｖ内に向けてシールドガスを噴射する図示しないノズルが一体に設けられている。ガス供給系１２ａからノズルを介してＶ開先Ｗｖに供給されるシールドガスの流量は、ガス圧力センサ１２ｂで検出するガス圧に応じて制御部１２により制御されるようになっている。
【００２４】
つまり、制御部１２では、大型パネルＷ，Ｗ間に形成されたＶ開先Ｗｖに対して溶接を行う際に、溶接トーチ６と大型パネルＷとの間隔及びシールドガスの流量をあらかじめ算出した所定の値に保つように、トーチ支持部７及びガス供給系１２ａを制御するようになっている。
【００２５】
一方、アルミ合金製の大型パネルＷ，Ｗ間のＵ開先Ｗｕに対して溶接を行う図３Ａ，図３Ｂに示す下向き溶接台車２１は、先端にローラ２２ａを有する２本の懸垂腕２２を具備したガントリーローダ本体２３と、このガントリーローダ本体２３に搭載された駆動力伝達機構２４と、Ｕ開先Ｗｕに沿って設置したガイド梁２５を備えている。
【００２６】
ガイド梁２５には，ガントリーローダ本体２３における懸垂腕２２，２２の各ローラ２２ａ，２２ａを移動可能に吊り下げ保持するローラ受２５ａが設けてある。下向き溶接台車２１は、駆動力伝達機構２４が具備する駆動ローラ２４ａの回転力をガイド梁２５のローラ受２５ａに伝えることでガイド梁２５に沿って走行する。
【００２７】
また、この下向き溶接台車２１は、ガントリーローダ本体２３の側面方向（図３Ｂ右方向）に張り出して配置されたトーチ支持部２７と、ワイヤ矯正器３０，３０，３０を備えている。トーチ支持部２７は、３本の溶接トーチ２６，２６，２６を斜め下向きに支持し、ワイヤ矯正器３０，３０，３０は、３本の溶接トーチ２６，２６，２６にそれぞれに設けられている。ワイヤ矯正器３０，３０，３０は、溶接トーチ２６，２６，２６に図示しないワイヤリールからの溶接ワイヤ２８を個々に送るようになっている。
【００２８】
この場合、３本の溶接トーチ２６，２６，２６は、アルミ合金製の大型パネルＷ，Ｗ間のＵ開先Ｗｕ上で距離をおいて配置してあり、先行する図示左側及び中央に位置する溶接トーチ２６，２６は、Ｕ開先Ｗｕに肉を盛るための溶接を行う。図示右側の最後尾に位置する溶接トーチ２６はＵ開先Ｗｕに外観を整えるための肉を盛るための溶接を行うものとしている。
【００２９】
ここで、３本の溶接トーチ２６，２６，２６の間隔は、先行の溶接トーチ２６により盛られた肉が完全に凝固してから後行の溶接トーチ２６による肉盛りが行われる間隔としてあり、下向き溶接台車２１の走行速度（溶接速度）に応じて決定する。
【００３０】
トーチ支持部２７は、ガントリーローダ本体２３上に配置されたガントリーローダ本体２３の走行方向と直交する方向（図３Ｂ左右方向）のレール２７ａと、移動用モータ２７ｅからの出力によりレール２７ａに沿って往復移動するスライド体２７ｂと、このスライド体７ｂに接続する垂直方向の昇降ガイド２７ｃと、昇降用モータ２７ｆからの出力により昇降ガイド２７ｃに沿って昇降するトーチホルダ２７ｄを具備している。
【００３１】
さらに、この下向き溶接台車２１は、ガントリーローダ本体２３に配置された開先倣いローラ３１と、図外の制御部を備えている。
開先倣いローラ３１は、大型パネルＷ，Ｗ間のＵ開先Ｗｕに先行して係合することで、３本の溶接トーチ２６，２６，２６のふらつきを抑えつつ３本の溶接トーチ２６，２６，２６をＵ開先Ｗｕに沿って移動させるようになっている。
【００３２】
なお、図３Ａ，図３Ｂにおける符号３３は車輪であり、ガントリーローダ本体２３の梁部分の撓みを吸収している。また、図３Ａにおける符号３４はガスノズルであり、３本の溶接トーチ２６，２６，２６のそれぞれに対してシールドガスを吹き付けるようになっている。さらに、図３Ｂにおける符号３５は裏当て材である。
【００３３】
そこで、上記上向き溶接台車１及び下向き溶接台車２１を用いて、冶具J上に載置されたアルミ合金製の大型パネルＷ，Ｗ同士を突き合わせ接合する要領を説明する。
【００３４】
まず、冶具J上に載置されたアルミ合金製の大型パネルＷ，Ｗ同士を複数個所で溶接により仮付けすると共に、大型パネルＷ，Ｗ間の突き合わせ部の両端（一端側のみ示す）にタブ板ＷＴを装着する。
【００３５】
この後、大型パネルＷ，Ｗ間のＶ開先Ｗｖに対して上向き溶接台車１によって上向き溶接を実施する（上向き溶接工程）。
【００３６】
この上向き溶接工程において、上向き溶接の実施に先立って、大型パネルＷ，Ｗ及びＶ開先Ｗｖに対して前処理としての酸化被膜除去作業（バフ掛け等）を行い、続いて、Ｖ開先Ｗｖの幅に基づいて設定した径の溶接トーチ６を上向き溶接台車１のトーチ支持部７にセットすると共に、シールドガスの露点温度を所定の値（例えば、−４５℃ｄｐ位）に設定する。
【００３７】
なお、この上向き溶接工程におけるブローホール対策として、溶接金属である溶接ワイヤ８を巻き付け状態で保持するリール９の湿度を管理したり、溶接環境の湿度を管理したりすることが望ましい。
【００３８】
そして、上記前処理及び溶接条件等の設定終了後、上向き溶接台車１による上向き溶接を開始する。この上向き溶接は、上向き溶接台車１の制御部１２により、溶接トーチ６と大型パネルＷとの間隔及びシールドガスの流量がいずれもあらかじめ算出した所定の値に保たれた状態で行われる。この上向き溶接により、図４の下側に示すように、Ｖ開先Ｗｖには肉Ｂｂが盛られることとなる。
【００３９】
この際、冶具J上に載置されたアルミ合金製の大型パネルＷ，Ｗの下方が狭隘な環境である場合には、溶接個所を映し出すモニタシステムを用いて溶接ワイヤ８の供給を遠隔操作することが望ましい。
【００４０】
この上向き溶接工程の上向き溶接により大型パネルＷ，Ｗ間の突き合わせ部分の下面側が接合された後、大型パネルＷ，Ｗ間の上面側のＵ開先Ｗｕに対して下向き溶接台車２１によって下向き溶接を実施する（下向き溶接工程）。
【００４１】
この下向き溶接工程の下向き溶接台車２１による下向き溶接において、Ｕ開先Ｗｕに沿って移動する３本の溶接トーチ２６，２６，２６のうちの先行する図３Ａ左側及び中央に位置する２本の溶接トーチ２６，２６は、図４の上側に示すように、Ｕ開先Ｗｕに肉Ｂ１，Ｂ２を盛るための溶接を行う。そして、図３Ａ右側の最後尾に位置する溶接トーチ２６は，Ｕ開先Ｗｕに外観を整えるための肉Ｂ３を盛る溶接を行う。
【００４２】
この下向き溶接工程の下向き溶接において、３本の溶接トーチ２６，２６，２６の１回の移動（１パス）でＵ開先Ｗｕに肉を盛り切れない場合は、下向き溶接台車２１を溶接開始位置に戻して、Ｕ開先Ｗｕに肉を盛り切るまで下向き溶接を繰り返す。
【００４３】
本実施例に係る突き合わせ溶接方法において、上記したように、冶具Ｊ上に並べて載置したアルミ合金製の２枚の大型パネルＷ，Ｗを突き合わせて接合する場合には、上向き溶接工程及び下向き溶接工程によって、２枚の大型パネルＷ，Ｗの突き合わせ部における上面側及び下面側に対する溶接を冶具Ｊ上に載置したまま行い得ることとなる。その結果、２枚の大型パネルＷ，Ｗをクレーン等によって反転させなくても済むので、その分だけ、溶接作業時間の短縮が図られることとなる。
【００４４】
また、本実施例において、大型パネルＷ，Ｗ間の突き合わせ部における上面側の溶接を行う際には、例えば、１つの溶接トーチを用いて行う場合と比較して、溶接トーチ２６，２６，２６を移動させる回数が減るので、加熱冷却の回数が減る分だけ、溶接作業時間の短縮及び溶接変形の低減が図られることとなる。
【００４５】
さらに、本実施例では、上向き溶接工程において、前処理としてアルミ合金製の大型パネルＷ，Ｗの酸化被膜を除去することや、溶接トーチ６の径及びシールドガスの露点温度を各々の所定値に管理することを行ったうえで、溶接トーチ６と大型パネルＷとの間隔及びシールドガスの流量を各々の所定値に保ちつつ上向き溶接を行う。したがって、アルミ合金製の大型パネルＷ，Ｗ、特に厚みのある大型パネルＷ，Ｗに対して上向き溶接を行う場合であったとしても、ブローホール等の欠陥が生じるのを少なく抑え得ることとなる。
【００４６】
ここで、下向き溶接工程において、３本の溶接トーチ２６，２６，２６の１回の移動（１パス）でＵ開先Ｗｕに肉を盛り切れて肉の外観が整う場合には、上向き溶接工程及び下向き溶接工程を同時に行うようにしてもよい。この場合には、上向き溶接工程及び下向き溶接工程においていずれも溶接トーチ６及び溶接トーチ２６，２６，２６を１回移動させれば接合が完了することとなり、溶接作業時間のより一層の短縮が図られることとなる。
【００４７】
なお、上記した実施例では、本開示に係る突き合わせ溶接方法により、アルミ合金製の大型パネル（被溶接材）同士を接合する場合を例に挙げて説明したが、パネル同士の突き合わせ接合に限定しない。
【００４８】
また、上記した実施例では、上向き溶接工程の上向き溶接を実施する下向き開先がＶ開先Ｗｖであり、下向き溶接工程の下向き溶接を実施する上向き開先がＵ開先Ｗｕである場合を例に挙げて説明したが、下向き開先がＵ開先であってもよく、一方、上向き開先がＶ開先であってもよい。
【００４９】
本開示に係る突き合わせ溶接方法の構成は、上記した実施例の構成に限定されるものではない。
【００５０】
本開示の第１の態様は、水平に支持されたアルミ合金製の被溶接材同士を突き合わせて接合する突き合わせ溶接方法において、前記被溶接材間の突き合わせ部における下面側に形成された下向き開先に対して上向き溶接台車による上向き溶接を行う上向き溶接工程と、前記被溶接材間の突き合わせ部における上面側に形成された上向き開先に対して下向き溶接台車による下向き溶接を行う下向き溶接工程を含み、前記下向き溶接工程では、前記下向き溶接台車に搭載されて前記被溶接材間の突き合わせ部における前記上向き開先上で距離をおいて並べられた２つ以上の溶接トーチを同時に移動させ、前記２つ以上の溶接トーチのうちの先行する溶接トーチには前記上向き開先に肉を盛るための溶接を行わせ、前記２つ以上の溶接トーチのうちの最後尾の溶接トーチには前記上向き開先に外観を整えるための肉を盛る溶接を行わせる構成としている。
【００５１】
本開示の第１の態様に係る突き合わせ溶接方法において、例えば、冶具上に並べて載置したアルミ合金製の２つの被溶接材を突き合わせて接合する場合には、上向き溶接工程及び下向き溶接工程によって、２つの被溶接材の突き合わせ部における上面側及び下面側に対する溶接を冶具上に載置したまま行い得ることとなる。その結果、両被溶接材をクレーン等によって反転させなくても済むので、その分だけ、溶接作業時間の短縮が図られることとなる。
【００５２】
また、本開示の第１の態様に係る突き合わせ溶接方法において、被溶接材間の突き合わせ部における上面側の溶接を行う際には、例えば、１つの溶接トーチを用いて行う場合と比較して、溶接トーチを移動させる回数が減るので、加熱冷却の回数が減る分だけ、溶接作業時間の短縮及び溶接変形の低減が図られることとなる。
【００５３】
本開示の第２の態様は、前記下向き溶接工程において、前記２つ以上の溶接トーチの１回の移動で前記上向き開先に盛った肉の外観が整う場合には、前記上向き溶接工程及び前記下向き溶接工程を同時に行わせる構成としている。
【００５４】
本開示の第２の態様に係る突き合わせ溶接方法では、例えば、冶具上に並べて載置したアルミ合金製の２つの被溶接材を突き合わせて接合する場合に、上向き溶接工程及び下向き溶接工程においていずれも溶接トーチを１回移動させれば接合が完了することとなり、溶接作業時間のより一層の短縮が図られることとなる。
【００５５】
本改開示の第３の態様において、前記上向き溶接工程では、前記被溶接材に対する前処理を行った後、前記被溶接材間の突き合わせ部における下面側の前記下向き開先の幅に基づいて設定した径の溶接トーチを前記上向き溶接台車における上向き溶接トーチとして用いると共にシールドガスの露点温度を所定の値に設定して、前記上向き溶接トーチと前記被溶接材との間隔及び前記シールドガスの流量を所定の値に保ちつつ上向き溶接を行わせる構成としている。
【００５６】
本開示の第３の態様に係る突き合わせ溶接方法では、上向き溶接工程において、前処理としてアルミ合金製の被溶接材の酸化被膜を除去したり、上向き溶接トーチの径及びシールドガスの露点温度を各々の所定値に管理したりしたうえで、上向き溶接トーチと被溶接材との間隔及びシールドガスの流量を各々の所定値に保ちつつ溶接を行う。したがって、アルミ合金製の被溶接材、特にアルミ合金製の厚みのある被溶接材に対して上向き溶接を行う場合であったとしても、ブローホール等の欠陥が生じるのを少なく抑え得ることとなる。
【符号の説明】
【００５７】
１    上向き溶接台車
６，２６    溶接トーチ
２１    下向き溶接台車
Ｂ１〜Ｂ３，Ｂｂ  肉
Ｗ    アルミ合金製の大型パネル（被溶接材）
Ｗｕ  Ｕ開先（上向き開先）
Ｗｖ  Ｖ開先（下向き開先）
【図１】
2020054310.tif 000003
【図２Ａ】
2020054310.tif 000004
【図２Ｂ】
2020054310.tif 000005
【図３Ａ】
2020054310.tif 000006
【図３Ｂ】
2020054310.tif 000007
【図４】
2020054310.tif 000008
【国際調査報告】
2020054310.tif 000009
2020054310.tif 000010